Utilisation pour la coloration et/ou le maquillage des matières kératiniques, d’au moins une particule comprenant : (i) un noyau (1) constitué d’au moins un oxyde d’élément M de formule (I) : M m O n-x (I) dans laquelle : - M représente un élément choisi parmi les métaux alcalins de la colonne 1, les métaux alcalino-terreux de la colonne 2, et les éléments des colonnes 3 à 14 du tableau périodique des éléments, le bismuth, le sélénium, le tellure et l’astate, - m représente un nombre entier supérieur ou égal à 1, - n représente un nombre entier supérieur ou égal à 1, - x est égal à 0 ou représente un nombre non entier supérieur à 0 et strictement inférieur à n ; et (ii) une couche supérieure d’enrobage (2), recouvrant la surface dudit noyau (1), constituée d’au moins un composé de formule (II) : M’ p O q (II) dans laquelle : - M’ est un élément, différent de M, choisi parmi le sélénium et les éléments des colonnes 4, 13 et 14 du tableau périodique des éléments, - p représente un nombre entier supérieur ou égal à 1, - q représente un nombre entier supérieur ou égal à 0. Utilisation selon la revendication précédente, caractérisée en ce que l’élément M est choisi parmi le fer, le zinc, l’aluminium, le silicium, le sélénium, le sodium, le potassium, le magnésium et le calcium ; de préférence parmi le fer, le zinc et l’aluminium ; et plus préférentiellement parmi le fer et le zinc. Utilisation selon l’une quelconque des revendications précédentes, caractérisée en ce que, pris ensemble ou séparément : - m représente un nombre entier allant de 1 à 10, de préférence de 1 à 5 ; et/ou - n représente un nombre entier allant de 1 à 20, de préférence de 2 à 10 ; et/ou - p représente un nombre entier allant 1 à 4 ; de préférence égal à 1 ou 2 ; plus préférentiellement égal à 1 ; et/ou - q représente un nombre entier allant de 0 à 4. Utilisation selon l’une quelconque des revendications précédentes, caractérisée en ce que le ou les oxydes d’élément M de formule (I) sont choisis parmi : FeO, Fe 2 O 3 , Fe 3 O 4 , les composés de formule FeO 1-x avec x un nombre non entier strictement compris entre 0 et 1, les composés de formule Fe 3 O 4-x avec x un nombre non entier strictement compris entre 0 et 4, les composés de formule Fe 2 O 3-x avec x un nombre non entier strictement compris entre 0 et 3, et les composés de formule ZnO 1-x avec x un nombre non entier strictement compris entre 0 et 1. Utilisation selon l’une quelconque des revendications précédentes, caractérisée en ce que l’élément M’ est choisi parmi le sélénium, le titane, l’aluminium et les éléments de la colonne 14 du tableau périodique des éléments ; de préférence parmi le sélénium, le titane, l’aluminium, le carbone et le silicium ; plus préférentiellement parmi le carbone et le silicium. Utilisation selon l’une quelconque des revendications précédentes, caractérisée en ce que le ou les composés de formule (II) sont choisis parmi le carbone, SiO 2 , SnO 2 et Al 2 O 3 ; de préférence parmi le carbone et SiO 2 . Utilisation selon l’une quelconque des revendications précédentes, caractérisée en ce que la particule comprend : un noyau (1) constitué d’un oxyde d’élément M de formule (I) choisi parmi : FeO, Fe 2 O 3 , Fe 3 O 4 , les composés de formule FeO 1-x avec x un nombre non entier strictement compris entre 0 et 1, les composés de formule Fe 3 O 4-x avec x un nombre non entier strictement compris entre 0 et 4, les composés de formule Fe 2 O 3-x avec x un nombre non entier strictement compris entre 0 et 3, et les composés de formule ZnO 1-x avec x un nombre non entier strictement compris entre 0 et 1 ; et une couche supérieure d’enrobage (2), recouvrant la surface dudit noyau (1), constituée d’un composé de formule (II) choisi parmi le carbone, SiO 2 , SnO 2 et Al 2 O 3 . Utilisation selon l’une quelconque des revendications précédentes, caractérisée en ce que le rapport atomique molaire (M/M’) de la particule est strictement supérieur à 0,3 ; de préférence supérieur ou égal à 1 ; plus préférentiellement supérieur ou égal à 3 ; plus préférentiellement compris dans la gamme allant de 3 et 10. Utilisation selon l’une quelconque des revendications précédentes, caractérisée en ce que l’épaisseur moyenne en nombre d m de la couche supérieure d’enrobage (2), mesurée par microscopie électronique en transmission (TEM), est comprise dans la gamme allant de 1 à 20 nm, de préférence de 1 à 10 nm, et plus préférentiellement de 2 à 6 nm. Utilisation selon l’une quelconque des revendications précédentes, caractérisée en ce que le diamètre moyen en nombre de la particule, déterminé par microscopie électronique en transmission (TEM), est compris dans la gamme allant de 4 à 5 000 nm, de préférence de 10 à 3 000 nm, et plus préférentiellement de 30 à 1 000 nm. Utilisation selon l’une quelconque des revendications précédentes, caractérisée en ce que la couche supérieure d’enrobage (2) de la particule recouvre au moins 90% de la surface du noyau (1) ; de préférence recouvre la totalité de la surface du noyau (1). Particule comprenant : (i) un noyau (1) constitué d’au moins un sous-oxyde d’élément M de formule (I’) : M m O n-x (I’) dans laquelle : - M représente un élément choisi parmi les métaux alcalins de la colonne 1, les métaux alcalino-terreux de la colonne 2, et les éléments des colonnes 3 à 14 du tableau périodique des éléments, le bismuth, le sélénium, le tellure et l’astate ; de préférence M est choisi parmi le fer, le zinc, l’aluminium, le silicium, le sélénium, le sodium, le potassium, le magnésium et le calcium ; plus préférentiellement parmi le fer, le zinc et l’aluminium ; et plus préférentiellement encore parmi le fer et le zinc, - m représente un nombre entier supérieur ou égal à 1, - n représente un nombre entier supérieur ou égal à 1, - x représente un nombre non entier supérieur à 0 et strictement inférieur à n ; et (ii) une couche supérieure d’enrobage (2), recouvrant la surface dudit noyau (1), constituée d’au moins un composé de formule (II) : M’ p O q (II) dans laquelle : - M’ est un élément, différent de M, choisi parmi le sélénium et les éléments des colonnes 4, 13 et 14 du tableau périodique des éléments ; de préférence M’ est choisi parmi le sélénium, le titane, l’aluminium et les éléments de la colonne 14 du tableau périodique des éléments ; plus préférentiellement parmi le sélénium, le titane, l’aluminium, le carbone et le silicium ; plus préférentiellement encore parmi le carbone et le silicium, - p représente un nombre entier supérieur ou égal à 1, - q représente un nombre entier supérieur ou égal à 0. Particule selon la revendication précédente, caractérisée en ce que le ou les sous-oxydes d’élément M de formule (I’) sont choisis parmi les composés de formule FeO 1-x avec x un nombre non entier strictement compris entre 0 et 1, les composés de formule Fe 3 O 4-x avec x un nombre non entier strictement compris entre 0 et 4, les composés de formule Fe 2 O 3-x avec x un nombre non entier strictement compris entre 0 et 3, et les composés de formule ZnO 1-x avec x un nombre non entier strictement compris entre 0 et 1. Particule selon l’une quelconque des revendications 12 ou 13, caractérisée en ce que le rapport atomique molaire (M/M’) de la particule est strictement supérieur à 0,3 ; de préférence supérieur ou égal à 1 ; plus préférentiellement supérieur ou égal à 3 ; plus préférentiellement compris dans la gamme allant de 3 et 10. Particule selon l’une quelconque des revendications 12 à 14, caractérisée en ce que la couche supérieure d’enrobage (2) de la particule recouvre au moins 90% de la surface du noyau (1) ; de préférence recouvre la totalité de la surface du noyau (1). Composition, de préférence cosmétique, comprenant une ou plusieurs particules telles que définies dans l’une quelconque des revendications 12 à 15. Procédé de préparation d’une ou plusieurs particules telles que définies dans l’une quelconques des revendications 1 à 15, comprenant au moins les étapes suivantes : préparer une composition (A) en ajoutant un ou plusieurs précurseurs d’élément M dans un solvant combustible ou dans un mélange de solvants combustibles ; puis dans un dispositif (10) de pyrolyse par projection de flamme, former une flamme en injectant la composition (A) et un gaz (G) contenant de l’oxygène jusqu’à l’obtention d’agrégats d’oxyde d’élément M ; puis injecter une composition (B) comprenant un ou plusieurs précurseurs d’élément M’ jusqu’à l’obtention d’une couche supérieure d’enrobage (2) constituée d’élément M’ ou d’oxyde d’élément M’, à la surface desdits agrégats d’oxyde d’élément M ; ledit élément M étant choisi parmi les métaux alcalins de la colonne 1, les métaux alcalino-terreux de la colonne 2, et les éléments des colonnes 3 à 14 du tableau périodique des éléments, le bismuth, le sélénium, le tellure et l’astate ; de préférence M étant choisi parmi le fer, le zinc, l’aluminium, le silicium, le sélénium, le sodium, le potassium, le magnésium et le calcium ; plus préférentiellement parmi le fer, le zinc et l’aluminium ; et plus préférentiellement encore parmi le fer et le zinc ; et ledit élément M’ étant différent de M et choisi parmi le sélénium et les éléments des colonnes 4, 13 et 14 du tableau périodique des éléments ; de préférence M’ étant choisi parmi le sélénium, le titane, l’aluminium et les éléments de la colonne 14 du tableau périodique des éléments ; plus préférentiellement parmi le sélénium, le titane, l’aluminium, le carbone et le silicium ; plus préférentiellement encore parmi le carbone et le silicium ; et ledit dispositif (10) de pyrolyse par projection de flamme étant isolé de l’air extérieur, de sorte que la quantité d’oxygène présente dans ledit dispositif est contrôlée. Procédé selon la revendication précédente, caractérisée en ce que, pris ensemble ou séparément : - le rapport atomique molaire (M/M’) injecté est supérieur ou égal à 0,25, de préférence compris dans la gamme allant de 0,25 à 120, plus préférentiellement de 0,25 à 99, plus préférentiellement encore de 1 à 80 ; et encore mieux de 3 à 20 ; et/ou - l’étape b est réalisée dans une première chambre (20) d’un dispositif (10) de pyrolyse par projection de flamme et l’étape c est réalisée dans une seconde chambre (30) du dispositif (10) en communication fluidique avec la première chambre (20) ; et/ou - la composition (B) comprend un ou plusieurs solvants ; de préférence le ou les solvants sont choisis parmi les solvants protiques polaires différents de l’eau ; plus préférentiellement parmi les (C 1 -C 8 )alkanols ; et mieux encore le solvant est l’éthanol : et/ou - la quantité molaire de gaz (G) contenant de l’oxygène injectée lors de l’étape b, est strictement inférieure à la quantité molaire de gaz contenant de l’oxygène nécessaire pour faire réagir la composition (A) avec l’oxygène dans un rapport stœchiométrique. Procédé selon l’une quelconque des revendications 17 ou 18, caractérisé en ce que le dispositif (10) de pyrolyse par projection de flamme est mis sous pression par un gaz inerte (G2), de préférence choisi parmi le diazote, le méthane, l’argon, le dihydrogène, le dihydrogène sulfuré et l’ammoniac ; plus préférentiellement parmi le diazote, le méthane, le dihydrogène et l’argon ; plus préférentiellement encore parmi le diazote et l’argon, et encore mieux par du diazote. Particule selon l’une quelconque des revendications 1 à 15, caractérisée en ce qu’elle est obtenue par le procédé tel que défini dans l’une quelconque des revendications 17 à 19. Dispositif (10) de pyrolyse par projection de flamme comprenant une première chambre (20), une deuxième chambre (30) reliée de manière fluidique à la première chambre, et un système d’injection (40) comprenant une première alimentation (42) débouchant dans la première chambre (20) et apte à délivrer une première composition (A) et un premier gaz (G) contenant de l’oxygène et une deuxième alimentation (44) débouchant dans la première chambre (20) et apte à délivrer un mélange (P) comprenant de l’oxygène et un ou plusieurs gaz combustibles, les première et deuxième alimentation (42, 44) étant distinctes l’une de l’autre, ledit dispositif (10) comprenant une troisième alimentation (38) apte à délivrer une deuxième composition (B) comprenant un ou plusieurs précurseurs d’élément M’ dans la deuxième chambre (30), les première et deuxième chambres (20, 30) dudit dispositif (10) étant isolées de l’air extérieur, de sorte que la quantité d’oxygène présente dans lesdites première et deuxième chambres (20, 30) est contrôlée. Dispositif (10) selon la revendication 21, dans lequel les première et deuxième alimentations (42, 44) sont coaxiales, la deuxième alimentation (44) entourant au moins partiellement la première alimentation (42). Dispositif (10) selon la revendication 21 ou 22, dans lequel la première chambre (20) comprend deux compartiments distincts (22, 24), le premier compartiment (22) comprenant une première ouverture (22a) dans laquelle débouche le système d’injection (40) et une deuxième ouverture (22b), du côté opposé à la première ouverture (22a), le deuxième compartiment (24) entourant le premier compartiment (22) et étant isolé de l’air extérieur, ledit deuxième compartiment (24) étant séparé du premier compartiment (22) par une première cloison (26). Dispositif (10) selon la revendication 23, comprenant un injecteur (28) configuré pour injecter un deuxième gaz (G2) dans le deuxième compartiment (24) de la première chambre (20), la première cloison (26) étant perméable audit deuxième gaz (G2). Dispositif (10) selon la revendication 23 ou 24, dans lequel la deuxième chambre (30) comprend deux compartiments distincts (32, 34), le premier compartiment (32) comprenant une première ouverture (32a) en communication fluidique avec la deuxième ouverture (22b) de la première chambre (20), et une deuxième ouverture (32b), du côté opposé à la première ouverture (32a), le deuxième compartiment (34) entourant le premier compartiment (32) et étant isolé de l’air extérieur, ledit deuxième compartiment (34) étant séparé du premier compartiment (32) par une deuxième cloison (36) et doté d’une alimentation (38) pour l’alimentation de la deuxième composition (B) dans la deuxième chambre (30). Dispositif (10) selon la revendication 25, comprenant une alimentation supplémentaire (38) configurée pour injecter un troisième gaz (G3) dans le deuxième compartiment (34) de la deuxième chambre (30), la deuxième cloison (36) étant perméable audit troisième gaz (G3). Dispositif (10) selon l’une quelconque des revendications 21 à 26, comprenant en outre un système de collecte (50) disposé au-dessus de la deuxième chambre (30) et perméable aux gaz.